Brevet FR3053702A1 — publié le 20180112

TEXTILE TISSE HYBRIDE POUR LE RENFORCEMENT DE COMPOSITE Domaine Technique La présente invention se rapporte de manière générale au domaine des matériaux composites à matrice de polymère et, plus spécialement, au domaine des textiles de renforcement qui entrent dans la constitution de tels matériaux 5 composites en étant noyés dans une matrice de polymère. Plus précisément, l'invention concerne : - un textile tissé hybride caractérisé en ce qu'il comprend des fibres inorganiques et des fibres organiques ; - un textile tissé hybride caractérisé en ce qu'il comprend des fibres inorganiques 10 et des fibres organiques et en ce qu'il a été obtenu par une ou plusieurs des méthodes du groupe comprenant le tissage, le tricotage et le tressage ; et, - un textile tissé hybride pour le renforcement d'une matrice polymère d'un matériau composite, caractérisé en ce qu'il comprend des fibres inorganiques et des fibres organiques et en ce qu'il a été obtenu par une ou plusieurs des 15 méthodes du groupe comprenant le tissage, le tricotage et le tressage. L'invention concerne aussi un renfort textile pour le renforcement d'une matrice de polymère d'un matériau composite, ayant au moins un tel textile tissé hybride qui est perméable à la matrice de polymère d'un matériau composite, ainsi qu'un composite l'incorporant. 20 L'invention trouve des applications, en particulier, dans la fabrication de composites pour l'industrie du transport, l'industrie du sport, l'industrie de l'énergie, du bâtiment, de la construction, l'industrie médicale, entre autres. Arrière-plan Technologique Actuellement, on utilise entre autres pour le renforcement de matériaux 25 polymères des fibres de verre procurant une résistance optimum selon leur utilisation. Les fibres de verre, inorganiques, permettent notamment de réduire considérablement le poids d'une structure par rapport à l'acier. En outre des fibres naturelles tel que le lin, le chanvre, le sisal, etc. peuvent être utilisées comme renfort de matériaux polymères. L'utilisation de ces 3053 702 2 fibres naturelles, organiques, permet encore un gain de poids par rapport à l'utilisation de la fibre de verre. Un tissu de renforcement fabriqué de fibres naturelles est constitué par un entrecroisement des fils de chaîne d'une part, et de fils de trame, d'autre part. 5 Par contre, la torsion, le parcours des fils (qui est fonction de l'armure du tissu) et l'anisotropie des fibres peuvent conduire à une mauvaise orientation des fibres et donc à une altération des performances mécaniques par rapport à un empilement de couches unidirectionnelles, par exemple. Par ailleurs, il peut y avoir, lors la fabrication du composite avec un renfort fabriqué de fibres naturelles, 10 des problèmes de migration de la matrice au sein des fils de chaîne, au moment de l'imprégnation des fibres par la matrice. Par conséquent, un problème actuel est notamment que l'utilisation des fibres naturelles, organiques, ne permet pas une reproductibilité des caractéristiques mécaniques du composite les incorporant. 15 L'invention a pour objectif de fournir un renfort composite de faible poids, possédant des caractéristiques mécaniques facilement reproductibles. Art Antérieur De manière classique, un matériau composite comprend une matrice structurante qui est faite de matière plastique moulable, et dans laquelle sont 20 noyés un ou plusieurs renforts. Bien souvent, un tel renfort comporte une structure faite de fibres de renforcement artificielles, notamment inorganiques, tels que des fibres de verre, des fibres de carbone ou des fibres d'aramide. Différents produits à base de fibres de verre tissées sont notamment décrits, par exemple, dans les documents US 4,581,053 et FR 3011255. 25 Dans le document US 2016/0047073, il est proposé un matériau textile hybride pour le renfort de composites fabriqués à partir de bandes de fibres unidirectionnelles non tissées de matériau inorganique (comme les fibres de carbone) entrelacées avec des bandes de matériau organique non-tissé (comme des fibres naturelles). Les fibres naturelles telles que le lin et le coton peuvent 30 ainsi être utilisées comme renfort de matériaux polymères. Dans la demande de brevet français FR 2949125, il est également proposé un procédé de fabrication d'un renfort composite par l'enduction d'un fil 3053 702 3 de matière naturelle (lin et coton) avec un matériau polymère de façon à former un renfort composite qui est utilisé dans la fabrication de textiles non tissés. Comme l'enseigne par ailleurs le brevet français FR 1204132 dans lequel il est divulgué un traitement pour des fibres naturelles destinées à renforcer une matière plastique, employer des fibres naturelles dans la constitution de renforts ou armatures pour matériaux composites est une idée relativement ancienne. Dans la demande de brevet français FR 2898140, il est en outre proposé de mêler des fibres naturelles de lin à un autre matériau, à l'aide d'un jeu de peignes entraînés successivement, afin que ces fibres naturelles de lin puissent renforcer des pièces composites. Ce qu'on mêle aux fibres naturelles de lin peut notamment présenter la forme de fils faits de polypropylène ou d'une autre matière plastique. Du fait de leurs natures différentes, toutefois, les fibres naturelles de lin et les fils de polypropylène ne présentent pas le même comportement en traction, si bien que leur mélange au moyen de peignes ne peut pas conduire à un produit convenablement homogène. Dans le document WO 2016/042556 A1, il est proposé un matériau textile hybride fabriqué à partir d'une couche de textile tissé et d'une couche synthétique qui est intégrée par différentes méthodes. Il demeure cependant qu'il existe donc un besoin de développer des renforts pour composites légers mais permettant une meilleure reproductibilité des propriétés mécaniques des composites. Résumé de l'Invention L'invention a donc pour but de proposer un produit de renfort de composites léger, économique et qui présente des propriétés mécaniques améliorées et reproductibles de sorte qu'il puisse être utilisé dans l'industrie du transport, l'industrie du sport, l'industrie de l'énergie, du bâtiment, de la construction, l'industrie médicale, etc. Il a été découvert qu'il est possible d'obtenir un tissu tissé hybride qui 30 comprend des fibres organiques et des fibres inorganiques qui peut faire partie d'un renfort et que ledit renfort permet de fabriquer des composites légers mais 3053702 4 ayant aussi des propriétés mécaniques optimales, comme une excellente résistance aux chocs. La Demanderesse a ainsi mis en évidence un renfort comprenant un tissu tissé hybride avec fibres organiques et fibres inorganiques permettant d'obtenir 5 les propriétés mécaniques recherchées tout en maintenant une légèreté satisfaisante grâce à l'utilisation combinée de fibres organiques et inorganiques, un tissage approprié, et une combinaison appropriée de ses composants en fonction des besoins de l'application considérée. Ainsi, un premier aspect de l'invention propose un produit textile tissé 10 hybride (textile tissé hybride selon l'invention) comprenant des fibres inorganiques et des fibres organiques qui a été obtenu par une ou plusieurs des méthodes du groupe comprenant le tissage, le tricotage et le tressage. Dans un deuxième aspect, l'invention concerne un textile tissé hybride pour le renforcement d'une matrice polymère d'un matériau composite (ou textile 15 tissé hybride de renforcement selon l'invention), qui comprend des fibres inorganiques et des fibres organiques et en ce qu'il a été obtenu par une ou plusieurs des méthodes du groupe comprenant le tissage, le tricotage et le tressage Dans un troisième aspect, l'invention concerne également un renfort 20 textile pour le renforcement d'une matrice de polymère d'un matériau composite (renfort textile selon l'invention), qui comporte au moins un textile tissé hybride selon le premier ou le deuxième aspect ci-dessus, qui est perméable à la matrice de polymère de matériau composite. En outre, l'invention concerne aussi, selon un quatrième aspect, un 25 composite (composite selon l'invention) qui comporte une matrice de polymère de matériau composite et au moins un renfort textile selon le troisième aspect ci-dessus. L'invention sera mieux comprise et d'autres caractéristiques et avantages de l'invention apparaîtront encore à la lecture de la description non 30 limitative qui va suivre. 3053702 5 Celle-ci est purement illustrative et doit être lue en regard des dessins annexés sur lesquels : - la Figure 1 représente quatre exemples de tissus mixtes tissés selon l'invention numérotés A, B, C et D. Le tissu A est une armure toile comprenant 5 des fils de lin en chaîne et des fils de verre en trame ; le tissu B est une armure sergé 2x2 comprenant des fils de lin en chaîne et des fils de verre en trame ; les tissu C et D sont des armures toiles comprenant des fils de lin et des fils de verre en chaîne et uniquement des fils de lin en trame. - la Figure 2 montre une vue très schématique d'un procédé de 10 fabrication de composites par infusion sous vide. Description détaillée de modes de réalisation Un premier aspect de l'invention se rapporte à un produit textile hybride tissé (textile hybride tissé selon l'invention) qui comprend des fibres inorganiques et des fibres organiques. 15 Dans des modes de réalisation, il s'agit d'un produit textile hybride tissé comprenant des fils à base de fibres inorganiques, des fils à base de fibres organiques et/ou des fils à base de fibres organiques et inorganiques (ou fils hybrides). En d'autres termes, le textile tissé hybride de l'invention peut 20 comprendre des fibres inorganiques et des fibres organiques associées en fils qui à leur tour sont associés par une ou plusieurs des méthodes du groupe comprenant le tissage, le tricotage et le tressage. Il est important de noter que, dans la structure tissée du tissu hybride tissé selon des modes de réalisation de l'invention, il y a toujours des fibres organiques et des fibres inorganiques entrant 25 dans la composition des fils qui forment la structure du tissu hybride tissé. Dans la présente description de modes de réalisation de l'invention les termes "produit textile", "textile" et "tissu" sont utilisés indifféremment. On entend par "produit textile tissé" ou "textile tissé" ou "tissu tissé" tout matériau susceptible d'être tissé et qui peut se diviser en fils et qui, à la différence des produits non-tissés, dans lesquels les fibres sont maintenues de façon aléatoire, comprend un entrecroisement ordonné de fils. Le produit textile tissé peut notamment être obtenu par tissage, à savoir par entrecroisement dans un même plan de fils disposés dans une direction dans le sens de la "chaîne" 3053702 6 (appelés ci-après fils de chaîne) et de fils disposés dans une autre direction, le plus souvent perpendiculaire aux fils de la chaîne, dans le sens de la "trame" (appelés ci-après fils de trame). Le fil de trame est un fil s'étendant dans le sens de la largeur. Son opposé est le fil de chaîne s'étendant dans le sens de la 5 longueur. C'est l'entrecroisement de ces deux fils qui donne un tissu. Il est entendu que la trame peut être formée par un ou plusieurs fils parallèles et que la chaîne peut être aussi formée pour un ou plusieurs fils parallèles. Le liage obtenu entre ces fils de chaîne et de trame se définit par une armure. Bien entendu, le tissage comprend une grande variété de méthodes qui donnent 10 différents types d'armures (tissage simple ou toile, tissage double, armure unie, twill ou sergé, satin, etc.) La fabrication d'un tissu tissé hybride de l'invention peut être mise en oeuvre dans une installation conventionnelle qui convient pour la fabrication de tissus en général, et en particulier pour la fabrication de tissus avec des fils à 15 base de fibres inorganiques comme les fibres de verre. La méthode par laquelle ces fils sont tissés ensemble influe sur les caractéristiques du tissu, notamment ses caractéristiques mécaniques. Les variations de paramètres font ainsi varier les propriétés du tissu : le nombre de fils par unité de longueur utilisés dans le sens de la trame et de la 20 chaîne (un ou plusieurs fils de trame et de chaîne, respectivement), la torsion, l'armure, l'angle entre les fils (par exemple entre les fils de la trame et ceux de la chaîne), etc... L'homme du métier choisira la méthode et les paramètres de fabrication les plus appropriés à l'utilisation du textile de l'invention, selon les spécificités de l'application envisagée. 25 Dans une mise en oeuvre du procédé de tissage, pour le réglage des tensions entre les fils et afin de maintenir la tension constante entre les deux types de fils (fils composés de fibres organiques et fils composés de fibres inorganiques), le co-tissage peut être effectué en préparant les fils de chaîne de différentes manières : 30 - par ourdissage direct sur les métiers à tisser, les fils de chaîne étant disposés parallèlement entre eux directement sur l'ensouple à partir de bobines disposées dans un cantre ; ou, 3053702 7 - par ourdissage d'échantillonnage avec utilisation d'une double ensouple sur le métier à tisser au niveau d'un laboratoire, par exemple. L'ourdissage peut également être sectionnel, en ce sens que les fils de chaîne sont parallélisés en section sur le tambour de l'ourdissoir. Une opération 5 de dressage permet ensuite de transférer les fils de chaînes de l'ourdissoir à l'ensouple tout en conservant une tension constante. Le produit textile tissé de l'invention (donc les fils entrecroisés) peut être aussi fabriqué par toutes autres méthodes par lesquelles on obtient aussi un entrecroisement de fils comme le tricotage, le tressage, etc. Le tricot est une 10 technique utilisée pour fabriquer une étoffe à partir d'un unique fil. Différentes techniques de tricotage sont à disposition de l'homme du métier comme, entre autres, le tricotage trame ou le tricotage à mailles jetées ou chaîne (qui permet la réalisation d'articles indémaillables). Selon un autre aspect, l'invention propose un textile tissé hybride qui 15 comprend des fibres inorganiques et des fibres organiques et qui est obtenu par une ou plusieurs des méthodes suivantes : tissage, tricotage et tressage. Les "fibres organiques" peuvent, dans des modes de réalisation, être des fibres synthétiques ou des fibres naturelles. A titre d'exemples de fibres naturelles, on peut citer les fibres végétales 20 et les fibres animales. Les fibres végétales peuvent être choisies dans le groupe constitué par le lin, le chanvre, le coton, le jute, l'ortie, le sisal, le coco, le raphia, l'abaca (provenant du bananier), le genêt, et plus généralement toute fibre végétale pouvant être filée. 25 Les fibres animales peuvent être choisies dans le groupe constitué par l'angora, le cachemire, le mohair, la laine de mouton, de chameau, d'alpaga ou de vigogne, la soie, les fils d'araignée (comme de l'araignée Naphila Clavipes), et plus généralement toute fibre animale pouvant être filée. D'autres fibres organiques sont par exemple les fibres artificielles 30 obtenues par le traitement chimique (dissolution puis précipitation) de matières naturelles comme notamment : les caséines de lait pour le Lanital, la cellulose de divers végétaux (écorce de pin, bambou, soja, bouleau) pour la viscose. 3053702 8 Les fibres artificielles peuvent être choisies dans le groupe constitué par l'acétate de cellulose (Rhodia), l'alginate, l'Ardil, l'Arlan, le Casenka, le Coslan, le Cupro, la Fibrolane, le Lanital, la Mérinova, le Polynosique (Meryl ou Zantrel), le Silcool, le triacétate de cellulose (Rhonel), le Vicara, ou la viscose, par 5 exemple. Cette liste n'est pas limitative. Une fibre textile synthétique est un polymère cristallin obtenu après passage dans une filière. Elle peut être obtenue par l'extrusion de granulés de polymères provenant d'hydrocarbures ou d'amidon. A titre d'exemples non limitatifs de fibres synthétiques, on peut citer les fibres à base d'une oléfine telle 10 que le polyéthylène et le polypropylène, d'un polytéréphtalate d'alkylène tel que le polytéréphtalate d'éthylène, d'un polyester ou d'un polyamide (tel que le nylon), notamment. Les "fibres inorganiques" peuvent être choisies dans le groupe constitué par le basalte, le carbone, la céramique, la silice, le verre, le quartz, les métaux 15 (comme l'aluminium, l'argent, l'or, etc.) et plus généralement toute fibre inorganique pouvant être filée. Les différentes fibres organiques et les fibres inorganiques mentionnées sont rassemblées pour former un ensemble long en forme de fils. Ainsi, le fil utilisé dans le produit textile de l'invention correspond à tous produits issus des 20 industries de la filature, constituant un assemblage de fibres ayant subi un traitement (comme la torsion) apte à assurer la cohésion entre les fibres. On pourra ainsi utiliser pour l'invention un fil à proprement parler, un ruban, un retord, un double retord, un câble, etc. Les fibres organiques peuvent être traitées pour améliorer leur utilisation 25 dans un tissu de renfort de matériau composite. Ainsi, pour un usage de renfort de matériau composite, les fibres végétales sont prélevées dans la chaîne de transformations de l'industrie textile. Cette filière industrielle a développé des techniques pour séparer les fibres du reste de la plante. Les techniques utilisées pour séparer et présenter les fibres 30 sont, notamment : - le rouissage : hydrolyse de la pectose qui lie les fibres. Cette opération peut s'effectuer dans l'eau (courante ou non), au sol ou industriellement à l'aide 3053702 9 de produits chimiques ou d'enzymes. Pour le lin, le rouissage au sol est le plus courant ; - le broyage : fragmentation des parties ligneuses ; - le teillage : séparation des fragments ligneux du bois de la plante ; et 5 - le peignage et le cardage : démêlage des fibres. Pour obtenir des matériaux composites performants, des traitements complémentaires peuvent être nécessaires : séparation des fibres, nettoyage de leur surface, amélioration du mouillage des fibres par le polymère, obtention d'une liaison fibre/matrice de qualité et, dans certains cas, diminution du 10 caractère hydrophile (présence de groupement hydroxydes). Le mouillage est une condition nécessaire mais non suffisante pour obtenir une bonne adhérence. Dans un matériau composite, l'adhérence fibre/matrice joue un rôle très important sur la transmission des contraintes entre les fibres et la tenue au vieillissement. Le choix du (ou des) traitement(s) se fait en fonction de la nature 15 des fibres. Ces traitements utilisent différents produits ou "additifs". Des exemples non limitatifs de traitements du genre précité sont notamment : - des traitements chimiques pour modifier la composition de surface des fibres et créer des liaisons chimiques avec le polymère, en se servant, par 20 exemple, de composés tels que les silanes, les isocyanates et les acides carboxyliques ; - des polymères fonctionnalisés ; au lieu de modifier préalablement la surface des fibres par un composé chimique, il est possible de fonctionnaliser directement le polymère qui joue le rôle d'agent de compatibilisation. A la chaîne 25 du polymère est ajouté un groupe fonctionnel réactif vis-à-vis de la cellulose, par exemple du polypropylène modifié par l'anhydride maléique ; - des traitements physico-chimiques tels que l'ozonation, le plasma froid et l'irradiation sous faisceau électronique ; - un traitement alcalin à la soude pour enlever la lignine (présente dans 30 la lamelle mitoyenne généralement), la pectine et les cires recouvrant la surface externe. Ce type de traitement provoque une augmentation de la rugosité de surface, un gonflement, une stabilisation des fibres et une réduction de la tendance hydrophile ; 3053702 10 - des traitements d'acétylation avec de l'anhydride acétique. Ce type de traitement est utilisé pour stabiliser la paroi de la cellule (réaction avec la cellulose et l'hémicellulose), et augmenter la stabilité dimensionnelle et la résistance à la dégradation environnementale ; 5 - des traitements thermiques à une température supérieure à 180°C. Ces types de traitements, réalisés sous atmosphère inerte, agissent sur les propriétés des hémicelluloses et de la lignine, ce qui améliore à la fois la stabilité dimensionnelle et la durabilité ; - des traitements pour améliorer la tenue au feu ; et, 10 - des traitements enzymatiques permettant, par le choix des enzymes, d'attaquer les lamelles mitoyennes assurant la cohésion au sein des faisceaux de fibres et donc de faciliter leur extraction et de modifier leur surface. Les fibres organiques et les fibres inorganiques peuvent aussi être traitées pour améliorer l'adhérence fibre/matrice avec un traitement chimique de 15 surface appelé ensimage. L'ensimage consiste à appliquer une composition d'ensimage comprenant au moins un agent permettant d'assurer la protection contre l'abrasion, notamment lors du passage des fils dans les filières du métier à tisser, augmenter la rigidité des filaments, améliorer l'interface fibre/matrice et préparer la liaison (par exemple verre/résine), faciliter l'imprégnation par la 20 résine lors de la mise en oeuvre et éliminer des charges électrostatiques. Dans des modes de réalisation, les fibres organiques et/ou inorganiques qui forment les fils des tissus tissés hybrides selon des modes de réalisation de l'invention sont ainsi traités avec une composition d'ensimage. La quantité d'ensimage (extrait sec) déposée sur les fibres organiques 25 et/ou inorganiques du textile tissé hybride de l'invention, est de l'ordre de 0,1 à 10 %, de préférence de 0,3 à 3 % en poids. Le liquide vecteur généralement employé est l'eau, qui représente 85 à 95 % de la composition d'ensimage. Pour les compositions d'ensimage pour fils de verre, on peut se référer aux agents d'ensimage décrits dans l'ouvrage "Fibres de verre de renforcement" 30 Technique de l'ingénieur, traités Plastiques et Composites. A titre d'exemple, l'ensimage utilisé dans la présente invention comprend les éléments suivants : - un agent filmogène (3 à 10 %) qui lie les filaments entre eux et de ce fait apporte au fil intégrité et protection, et qui permettra l'imprégnation par une 3053702 11 matrice. Il est principalement composé de polyacétate de vinyle, de résines époxy ou polyester, d'amidon, etc. ; - des lubrifiants (0,05 à 1 %) qui ont un rôle de protection contre l'abrasion lors des manipulations du fil. Leurs composants principaux sont des 5 tensioactifs d'ammonium et des amines ; - un agent antistatique (0 à 0,3 %) qui a pour rôle l'élimination des charges électrostatiques. Il s'agit d'un sulfonate d'alkylaryl ou d'un sel d'ammonium quaternaire ; et, - un agent de couplage (0,2 à 0, 7 %) qui permettra la création de liaisons 10 avec d'une part la matrice et d'autre part la fibre, c'est généralement un organosilane, un titanate ou un zirconate. Les fils de verre conformes à l'invention sont nécessairement pourvus d'un ensimage du type précité. Cela résulte de leur procédé de fabrication qui comprend une étape obligatoire d'application d'une composition d'ensimage sur 15 les filaments pendant leur étirement et avant qu'ils soient rassemblés en un ou plusieurs fils comme expliqué plus loin. Ainsi, on parle dans la présente description "d'additifs " pour désigner de manière non limitative tout produit ajouté selon les traitements mentionnés ci-dessus : notamment un ensimage tel que mentionné précédemment (seulement 20 lorsqu'il est appliqué sur des filaments ou des fils organiques) mais aussi des polymères fonctionnalisés, des colorants, des absorbants d'UV, des adoucissants, des retardateurs de flamme etc. conférant des propriétés particulières au tissu de l'invention. Dans une forme de réalisation, le textile tissé hybride selon l'invention 25 est caractérisé en ce que l'additif est choisi parmi un ensimage (pour les fils organiques), des polymères fonctionnalisés, des colorants, des absorbants d'UV, des adoucissants, retardateurs de flamme etc. Dans une forme de réalisation particulière, le textile tissé hybride selon l'invention est caractérisé en ce que les fibres organiques sont traitées avec une 30 composition d'ensimage, étant entendu que les fibres inorganiques sont nécessairement traitées avec une composition d'ensimage comme indiqué précédemment. 3053 702 12 Dans une autre forme de réalisation particulière, le tissu mixte tissé de l'invention comprend en plus des fibres organiques et inorganiques, de 0,1 % à 20 % en poids d'un ou plusieurs additifs, de préférence un ensimage, notamment de 0,2 à 10 % en poids d'un ou plusieurs additifs, de préférence un ensimage, 5 notamment de 0,1 à 5% en poids d'un ou plusieurs additifs, de préférence un ensimage. Comme mentionné antérieurement, les fibres "inorganiques" peuvent être choisies dans le groupe constitué par le basalte, le carbone, la céramique, la silice, le verre, le quartz, les métaux (comme l'aluminium, l'argent, l'or, le cuivre, 10 etc.) et plus généralement toute fibre inorganique pouvant être filée. Les fils de fibres inorganiques utilisés dans la présente invention sont, entre autres a) des fils constitués de filaments continus parallèles et sans torsion (ou fils de base) ; ces produits sont appelés silionnes pour le verre ; ou, 15 b) des assemblages de plusieurs fils de base appelés stratifils (ou « rovings » en anglais). Les fils précités sont des fils sans torsion. Bien qu'étant moins performants, il entre dans le cadre de l'invention de tels fils s retordus qui présentent au moins 5, au moins 10, au moins 15 ou au moins 20 tours/m. 20 Des fibres de verre utilisables selon l'invention et leur procédé de fabrication sont décrits, par exemple, dans l'ouvrage "Fibres de verre de renforcement", Techniques de l'ingénieur, Traité Plastiques et composites ou dans le document FR2910462. Les fils de verre sont élaborés de manière connue par étirage mécanique de filets de verre fondu s'écoulant des multiples 25 orifices d'une filière pour former des filaments qui sont ensuite rassemblés en un ou plusieurs fils, chacun collecté sur un manchon supporté par un bobinoir. Le verre entrant dans la constitution des fils peut être de tout type, par exemple E, C, E-CR, D, R, A, S, S2, AR (alcali-résistant). On préfère le verre E. Le diamètre des filaments de verre constituant les fils peut varier dans 30 une large mesure, par exemple de 5 à 24 pm, de préférence de 6 à 16 pm et mieux de 8 à 13 pm. De la même manière, de larges variations peuvent survenir dans la masse linéique du fil qui peut aller de 10 à 10000 tex et de préférence de 100 à 2500 tex. 3053702 13 Dans un mode de réalisation préféré, le textile tissé hybride selon l'invention est caractérisé en ce que les fibres ont une masse linéique comprise entre 10 et 10000 tex et un diamètre de fibre compris entre 5 et 24 pm. Dans une réalisation préférée, les fils inorganiques sont constitués à 5 plus de 50 % en poids de verre, de préférence à plus de 75 % et avantageusement à 100 %. Dans une réalisation particulière, le fil inorganique (par exemple de verre) peut être nu ou pourvu d'une couche à base d'un polymère, de préférence de même nature chimique que le polymère utilisé pour la réalisation du composite. 10 Dans une réalisation particulière, un fil inorganique peut être composé, par exemple, de filaments inorganiques (comme par exemple des filaments de verre) et de filaments thermoplastiques qui sont intimement mélangés ou assemblés, comme détaillé dans le document FR 2973367. Les différentes fibres organiques peuvent être combinées pour former 15 des fils avec des fibres organiques de différentes natures en différentes proportions, par exemple des fils composés de fibres de lin et de coton, de soie et de lin, etc. Différentes fibres inorganiques peuvent être combinées pour former des fils mixtes inorganiques en différentes proportions, par exemple des fils 20 composés de fibres de verre et de carbone, etc. Aussi, les fils peuvent être hybrides, c'est à dire, composés de fibres organiques et inorganiques en différentes proportions, comme par exemple des fils composés de fibres de lin et de fibres de verre. Dans une réalisation particulière, ou moins un des fils (de la trame ou de la chaîne) du tissu mixte 25 tissé de l'invention est un fil hybride. Dans une réalisation particulière, les fils hybrides comprennent de 5 à 95 % en poids des fibres organiques, de 5 à 95 % en poids de fibres inorganiques et de 0 à 50 % en poids d'un ou plusieurs additifs choisi par les composants mentionnés antérieurement (par exemple un ensimage); notamment de 10 à 40 % en poids de fibres inorganiques, de 30 à 30 90 % en poids de fibres organiques et de 0,2 à 20 % d'un ou plusieurs additifs, notamment de 10 à 30 % en poids de fibres inorganiques, de 70 à 90 % en poids de fibres organiques et de 0,2 à 20 % en poids d'un ou plusieurs additifs, notamment de 15 à 25 % en poids de fibres inorganiques, de 75 à 85 % de fibres organiques et de 0,1 à 20 % en poids d'un ou plusieurs additifs; notamment de 10 à 30 % en poids de fibres organiques, de 70 à 90 % en poids de fibres inorganiques et de 0,2 à 20 % en poids d'un ou plusieurs additifs, notamment de 3053 702 14 15 à 25 % en poids de fibres organiques, de 75 à 85 % en poids de fibres inorganiques et de 0 à 20 % en poids d'un ou plusieurs additifs; la somme des fibres organiques, des fibres inorganiques et du ou des additifs étant égale à 100%. Dans une réalisation préférée, les fibres inorganiques sont des fibres de 5 verre, les fibres organiques sont des fibres de lin et l'additif est un ensimage appliqué sur les filaments ou les fils organiques, notamment de 35 à 45 % en poids de fibres de verre, de 40 à 55 % en poids de fibre de lin et de 1 à 5 % en poids d'ensimage. Comme mentionné antérieurement, dans la structure tissée du tissu 10 hybride tissé de l'invention, il doit toujours y avoir des fibres organiques et des fibres inorganiques dans la composition des fils qui forment ledit tissu. La nature et la proportion des fibres organiques et des fibres inorganiques dans les fils qui forment la structure du tissu hybride tissé de l'invention seront choisies selon l'utilisation et la méthode de tissage du tissu de l'invention. Par exemple, si le 15 tissu de l'invention est réalisé par tricotage, les fils seront des fils hybrides avec des fibres organiques et inorganiques (par exemple fils hybrides de lin et de verre) ou dans le tricotage un ou plusieurs fils organiques et un ou plusieurs fils inorganiques sont utilisés ensemble. Dans une réalisation particulière, les fibres organiques représentent au 20 moins 10 %, au moins 20 %, au moins 30 %, notamment au moins 50 %, notamment au moins 60 %, notamment au moins 70 % notamment au moins 80 %, notamment au moins 90 %, notamment au moins 95 % en poids de la masse totale des tissus hybrides tissés selon l'invention. Dans une réalisation particulière, les fibres inorganiques représentent au 25 moins 10 %, au moins 20 %, au moins 30 %, notamment au moins 50 %, notamment au moins 60 %, notamment au moins 70 % notamment au moins 80 %, notamment au moins 90 %, notamment au moins 95 % en poids de la masse totale des tissus mixtes tissés selon l'invention. Dans une réalisation particulière, le tissu hybride tissé de l'invention 30 comprend de 5 à 95 % en poids de fibres organiques, de 5 à 95 % en poids de fibres inorganiques et de 0 à 50 % en poids d'un ou plusieurs additifs choisi par les additifs mentionnés antérieurement (par exemple un ensimage); notamment de 10 à 40 % en poids de fibres inorganiques, de 30 à 90% en poids de fibres 3053702 15 organiques et de 0,2 à 20% d'un ou plusieurs additifs, notamment de 10 à 30 % en poids de fibres inorganiques, de 70 à 90 % en poids de fibres organiques et de 0,2 à 20% en poids d'un ou plusieurs additifs, notamment de 15 à 25 % en poids de fibres inorganiques, de 75 à 85 % de fibres organiques et de 0 à 20 % 5 en poids d'un ou plusieurs additifs; notamment de 10 à 30 % en poids de fibres organiques, de 70 à 90 % en poids de fibres inorganiques et de 0,2 à 20 % en poids d'un ou plusieurs additifs, notamment de 15 à 25 % en poids de fibres organiques, de 75 à 85 % en poids de fibres inorganiques et de 0 à 20% en poids d'un ou plusieurs additifs; la somme des fibres organiques, des fibres 10 inorganiques et du ou des additifs étant égale à 100%. Dans une réalisation préférée, les fibres inorganiques sont des fibres de verre, les fibres organiques sont des fibres de lin et l'additif est un ensimage notamment de 15 à 25 % en poids de fibres de verre, de 75 à 85 % en poids de fibres de lin et de 1 à 5 % en poids d'ensimage. 15 Dans une réalisation particulière, les fils du tissu de l'invention sont composés de fils organiques avec 100 % de fibres organiques et de fils inorganiques avec 100 % de fibres inorganiques, c'est-à-dire sans autre additif. Dans une autre réalisation particulière, les fils organiques du tissu de l'invention sont composés d'au moins 50% en poids de fibres organiques et les 20 fils inorganiques d'au moins 50% en poids de fibres inorganiques, le reste étant un ou plusieurs additifs. Dans une autre réalisation particulière, les fils organiques du tissu de l'invention sont composés d'au moins 30 % en poids de fibres organiques et les fils inorganiques d'au moins 30 % de fibres inorganiques, le reste étant un ou 25 plusieurs additifs. La structure textile de l'invention peut être obtenue par tout type de procédé textile qui donne un tissu tissé, c'est à dire avec des fils entrecroisés. Il peut par exemple s'agir de procédés de tissage, de tricotage, de tressage, etc. La structure textile de l'invention pourrait donc être un tissé, un tricot, une tresse 30 ou une composition formée de tout ou partie de ceux-ci. La composition des fils sera choisie en fonction des caractéristiques souhaitées du produit final. 3053702 16 Selon un mode de réalisation particulier, la structure textile tissée hybride peut être obtenue par tissage. Le tissage est l'entrecroisement dans un même plan de fils disposés dans une première direction dans le sens de la "chaîne" et de fils disposés dans une autre direction, de préférence 5 perpendiculaire aux fils de la chaîne, dans le sens de la "trame". De multiples combinaisons peuvent être envisagées respectivement à la composition des fils de la chaîne et de la trame mais le tissu final aura toujours des fibres organiques et des fibres inorganiques : - fils de trame composés de fibres 100% organiques et fils de chaîne 10 composés de fibres 100 % inorganiques ; - fils de trame composés de fibres 100% inorganiques et fils de chaîne composés de fibres 100 % organiques ; - fils de trame composés d'au moins 99 % en poids de fibres organiques et fils de chaîne composés d'au moins 99 % en poids de fibres inorganiques ; 15 - fils de trame composés d'au moins 70 % en poids de fibres organiques et fils de chaîne composés d'au moins 70% en poids de fibres inorganiques ; - fils de la trame hybrides et fils de la chaîne composés de fibres 100% organiques ; - fils de la trame hybrides et fils de la chaîne composés de fibres 100 % 20 inorganiques ; - fils de la chaîne hybrides et fils de la trame composés de fibres 100% organiques ; - fils de la chaîne hybrides et fils de la trame composés de fibres 100 % inorganiques ; ou, 25 - fils de la trame hybrides et fils de la chaîne hybrides. Dans une réalisation particulière, la structure textile tissée de l'invention est obtenue par tissage et est caractérisée en ce que la chaîne et/ou la trame comprennent plus d'un fil par unité de longueur, c'est-à-dire 2, 3, 4, 5, 6, 7, 8, 9, 10, 11, 12, 13, 14, 15 16, 17, 18 , 19, 20, de 20 à 30, de 30 à 40, de 40 à 50, de 30 50 à 60, de 60 à 70, de 70 à 100 fils par centimètre. En tenant compte que l'industrie de filature peut fournir des fils avec une masse linéique (masse en grammes /1000 mètres de fil) très variable (par exemple de 34 à 10000 tex), il est possible d'obtenir des tissus avec un 3053702 17 grammage souhaité. Par exemple en combinant des fils de masse linéique réduite dans le sens de la chaîne et/ou de la trame on peut obtenir de tissus de faible grammage. Ainsi, dans une réalisation préférée la chaîne comprend un ou plusieurs 5 fils à base de fibres organiques et/ou un ou plusieurs fils à base de fibres inorganiques et/ou un ou plusieurs fils hybrides ; et la trame comprend un ou plusieurs fils à base de fibres organiques et/ou un ou plusieurs fils à base de fibres inorganiques et/ou un ou plusieurs fils hybrides. Les différentes possibilités et compositions des différents fils (fils organiques, inorganiques et hybrides) ont 10 été décrites précédemment. On notera à nouveau que, dans la structure tissée du tissu mixte tissé de l'invention il doit toujours y avoir des fibres organiques et des fibres inorganiques. Il est entendu aussi que des variantes multiples existent et que un ou 15 plusieurs d'autres additifs déjà mentionnés comme des ensimages, des polymères fonctionnalisés, des colorants, des absorbants d'UV, des adoucissants, des retardateurs de flamme etc., peuvent faire partie des fils de la trame et/ou de la chaîne. Dans une réalisation préférée le tissu mixte tissé de l'invention est 20 fabriqué par tissage et comprend de 50 à 90 % en poids de fibres organiques (de préférence le lin), de 10 à 50 % en poids de fibres inorganiques (de préférence en verre) et de 0 à 50 % en poids d'un ou plusieurs additifs choisis par les additifs mentionnés antérieurement (par exemple un ensimage); et la chaîne comprend deux fils organiques (de préférence en lin) et un fil inorganique 25 (de préférence en verre) par centimètre et la trame comprend un ou plusieurs fils organiques (de préférence en lin) par centimètre. Un autre aspect de l'invention concerne un textile hybride tissé dont la composition en poids est de 5 à 95 % de fibres organiques, de 5 à 95 % de fibres inorganiques et de 0 à 20 % d'au moins un additif ; de préférence de 70 à 90 % 30 de fibres organiques, de 10 à 30 % de fibres inorganiques, et de 0 à 20% d'au moins un additif. Dans une forme de réalisation, les tissus hybride tissés sont fabriqués par tissage et présentent avantageusement : 3053702 18 - une teneur en poids de fibres organiques (de préférence en lin) comprise entre 50 à 90 %, notamment entre 60 à 90 %, notamment entre 70 et 90 %, notamment entre 80 et 90 % en poids de la masse totale ; - une teneur en poids de fibres inorganiques (de préférence en verre) 5 comprise entre 10 et 50 %, notamment entre 10 et 40 %, notamment entre 10 et 30 %, notamment entre 10 et 20 % en poids de la masse totale ; - de 0 à 10 % en poids d'au moins un additif choisi par les additifs mentionnés antérieurement ; - une chaîne qui comprend entre 1 et 10, entre 2 et 8, entre 2 et 5 fils 10 organiques (de préférence en lin) par centimètre et entre 1 et 10, entre 2 et 8 , entre 2 et 5 fils inorganiques (de préférence en verre) par centimètre ; et, - une trame qui comprend un ou plusieurs fils organiques (de préférence en lin). Selon un mode de réalisation avantageux, les tissus hybrides tissés sont 15 fabriqués par tissage et présentent avantageusement : - une teneur en poids de fibres organiques (de préférence en lin) entre 65 % et 85 % en poids de la masse totale ; - une teneur en poids de fibres inorganiques (de préférence en verre) comprise entre 15 et 25 % en poids de la masse totale ; 20 - de 0 à 3 % en poids d'au moins un additif choisi par les additifs mentionnés antérieurement ; - une chaîne qui comprend entre 1 et 5, de préférence 2 fils organiques (de préférence en lin) et entre 1 et 5, de préférence 1 fil inorganique (de préférence en verre) ; et, 25 - une trame qui comprend un fil organique (de préférence en lin). Dans une autre forme de réalisation, encore, les tissus hybrides tissés sont fabriqués par tissage et présentent avantageusement : - une teneur en poids de fibres organiques (de préférence en lin) comprise entre 50 à 90 %, notamment entre 60 à 90 %, notamment entre 70 et 30 90%, notamment entre 80 et 90 % en poids de la masse totale ; - une teneur en poids de fibres inorganiques (de préférence en verre) comprise entre 10 à 50 %, notamment entre 10 et 40 %, notamment entre 10 et 30 %, notamment entre 10 et 20 % en poids de la masse totale ; 3053 702 19 - de 0 à 10 % en poids d'au moins un additif choisi parmi les additifs mentionnés antérieurement ; - une chaîne qui comprend un ou plusieurs fils organiques (de préférence en lin) ; et, 5 - une trame qui comprend entre 1 et 10, entre 2 et 8 , entre 2 et 5 fils organiques (de préférence en lin) par centimètre et entre 1 et 10, entre 2 et 8 , entre 2 et 5 fils inorganiques (de préférence en verre) par centimètre. De manière générale les fils utilisés dans la présente invention ont une masse linéique entre 10 et 10000 tex, notamment entre 34 et 5000 tex, 10 notamment entre 100 et 1000 tex, notamment entre 500 et 3000 Tex. De préférence, la masse linéique des fils est comprise entre 300 et 2500 tex. Avantageusement, la masse linéique des fils organiques est plus faible que celle des fils inorganiques. Les textiles hybrides tissés présentent avantageusement : 15 - une épaisseur inférieure à 30 mm, de préférence comprise entre 0,2 mm et 5 mm, notamment entre 1 mm et 4, notamment entre 1,5 et 3 mm, de préférence entre 2 et 3,5 mm et/ou - une masse surfacique comprise entre 30 et 3000 g/m2, de préférence comprise entre 100 et 2000 g/m2, de préférence comprise entre 100 et 1200 g/m2, 20 de préférence comprise entre 100 et 1000 g/m2. L'invention a aussi pour but de permettre la fabrication de matériaux composites à partir des renforts à base du textile tissé hybride de l'invention. A cet effet, l'invention propose un textile tissé hybride pour le renforcement d'une matrice polymère d'un matériau composite (ou textile tissé hybride de 25 renforcement selon l'invention), qui comprend des fibres inorganiques et des fibres organiques et en ce qu'il a été obtenu par une ou plusieurs des méthodes du groupe comprenant le tissage, le tricotage et le tressage. Dans une forme de réalisation, le textile tissé hybride pour le renforcement d'une matrice polymère d'un matériau composite (ou textile tissé hybride de 30 renforcement selon l'invention) est caractérisé en ce qu'il comprend des fibres inorganiques et des fibres organiques, en ce qu'il est obtenu par une ou plusieurs des méthodes du groupe comprenant le tissage, le tricotage et le tressage, et en ce qu'il est perméable à la matrice de polymère de matériau composite. 3053702 20 Selon un autre aspect de l'invention, il s'agit d'un renfort textile de renforcement d'une matrice de polymère d'un matériau composite, caractérisé en ce qu'il comporte au moins un textile tissé hybride selon l'invention (ou textile tissé hybride de renforcement selon l'invention) qui est perméable à la matrice 5 de polymère de matériau composite. Le renfort de l'invention permet incontestablement d'obtenir des composites légers avec des performances mécaniques améliorées. La présente invention a pour objet un renfort textile tissé de renforcement d'une matrice de polymère d'un matériau composite, caractérisé 10 en ce qu'il comporte des fibres organiques et des fibres inorganiques et en ce que le renfort textile tissé est perméable à la matrice de polymère de matériau composite. Les caractéristiques, compositions, etc. du textile tissé hybride selon l'invention ont été antérieurement décrites et sont incluses. 15 Par "produit textile hybride tissé selon l'invention perméable à la matrice de polymère composite" on comprend un tissu où les espaces entre les fils du tissu tissé (par exemple entre les fils de l'armure) doivent être suffisamment grands pour permettre le passage au moins partiel de la matrice de polymère composite. Il est en effet important que la matrice de polymère composite puisse 20 imprégner le tissu par passage entre les fils de chaîne et de trame mais aussi entre les fibres constituant les fils organiques et les fils inorganiques. Dans une réalisation particulière, le composite peut être constitué de plusieurs couches de tissu selon des modes de réalisation de l'invention tels que précédemment décrits. Eventuellement, des couches de tissu hybride tissé de 25 l'invention peuvent être utilisées avec des couches de tissu non tissés ou d'autres tissus tissés non mixtes connus dans l'état de l'art (par exemple, 100 % en verre ou 100 % en lin) pour former un autre type de renfort. La présente invention a également pour objet un renfort de renforcement d'une matrice de polymère d'un matériau composite, caractérisé en ce qu'il 30 comporte ou moins une couche de produit textile hybride tissé de l'invention perméable à la matrice de polymère composite. Selon un mode de réalisation particulier, le renfort de l'invention a au plus 50 couches de textile hybride tissé de l'invention, notamment de 2 à 10, 3053702 21 notamment de 5 à 20, notamment de 20 à 30 couches, et de préférence entre 4 et 15 couches. Le nombre de couches sera choisi selon l'application souhaitée et le type de composite. Le tissu hybride tissé de l'invention entrant dans la constitution du renfort 5 de l'invention présente une masse surfacique qui varie de 30 à 3000 g/m2, de préférence de 100 à 2000 g/m2, avantageusement de 100 à 1200 g/m2 et mieux encore de 100 à 1000 g/m2. Le renfort textile tissé de l'invention peut être utilisé pour la fabrication d'un matériau composite. Le type de structure textile de l'invention formant le 10 matériau composite sera choisi en fonction de l'utilisation prévue dudit matériau composite. Donc, la présente invention a pour objet un composite (composite selon l'invention) caractérisé en ce qu'il comporte ou moins un renfort textile selon l'invention et une matrice de polymère de matériau composite. 15 On entend par "matrice de polymère d'un matériau composite" dans la présente invention tout polymère transformé à l'état liquide. La matrice peut être thermoplastique comme par exemple, mais pas limitatif : les polyesters, les résines vinylesters, les polyuréthannes (PU), les poly(bismaléimides), le poly acide lactique (PLA), les polyhydroxy alcanoates 20 (P HA), le polyéthylène téréphtalate (PET), les polyamides (PA), le polypropylène (PP), le polybutylène téréphtalate (PBT), les polyéthylènes (PE), le polycarbonate (PC), le polychlorure de vinyle (PVC) et plus généralement, tout matériau thermoplastique disponible dont la température de fusion sera au plus égale, mieux sensiblement inférieure à la température de dégradation des fibres 25 végétales choisies pour le textile mixte tissé de l'invention, par exemple, notamment par sécurité, d'au moins 10°C inférieure à la température de dégradation des fibres végétales choisies. Il est à noter que la température de dégradation des fibres végétales est comprise entre 200°C et 230°C. 30 La matrice peut être aussi des résines thermodurcissables comme pour exemple, mais pas limitatif : les résines urée-formaldéhyde (UF), mélamineformaldéhyde (MF) ou phénol-formaldéhyde (PF), les polyépoxydes ou époxydes (EP), les polybismaléim ides (BMI), les polyim ides thermodurcissables 3053 702 22 (PIRP), les polyuréthanes réticulés (PUR), les polyesters insaturés (UP), les vinylesters (VE), les élastomères vulcanisés, les polyisocyanurates et les polysiloxanes. Finalement, la matrice peut être un biopolymère, comme par exemple : 5 - des polymères microbiens qui sont sécrétés par des microorganismes après fermentation de matières premières naturelles (par exemple le glucose) ; et, - des polymères issus des plantes dont les plus connus sont l'amidon, la cellulose et la lignine ; des polymères produits par polymérisation chimique 10 d'entités biologiques telles que les polymères polylactiques. L'acide lactique est produit par fermentation de sucres (betteraves, pommes de terre, maïs) mais peut être également synthétisé chimiquement. Pour les matrices thermoplastiques, dans une forme de réalisation, les fibres (organiques et inorganiques) utilisées pour la fabrication des fils du tissu 15 du renfort sont pré-imprégnées. Les renforts pré-imprégnés présentent un certain nombre d'avantages par rapport aux renforts moulés avec apport de résine liquide in situ : - la teneur en résine est bien maîtrisée ; - le poste de travail est plus propre ; 20 - la rugosité permet de mettre les couches en place et de les y maintenir ; - le composite résultant est plus performant et les opérations sont plus facilement reproductibles ; et, - la pression des vapeurs (éventuellement toxiques) émises par la résine ou ses adjuvants est plus faible. 25 Dans une réalisation particulière, le renfort pré-imprégné est réalisé en introduisant des particules sphériques du polymère choisi entre les filaments des fibres organiques et/ou inorganiques. Le composite à matrice thermoplastique résultant peut être chauffé, mis en forme puis refroidi, et conserver de cette façon la géométrie qui lui a été imposée, cette opération étant réversible. Les matrices 30 thermoplastiques les plus souvent utilisées sont des polyoléfines (les polyéthylènes et le polypropylène) mais aussi des polymères d'origine végétale, biodégradables ou non. 3053 702 23 Dans une autre réalisation particulière, le renfort de l'invention est lié chimiquement. Pour ce faire, on lui a appliqué un liant chimique du type thermoplastique ou thermodurcissable, généralement en poudre, et l'on procède ensuite à un traitement thermique qui fond le thermoplastique ou durcit le 5 thermodurcissable (par polymérisation et/ou réticulation) et finalement après refroidissement créé des pontages entre les fils. Le liant peut être mis en oeuvre sous forme liquide (ce qui inclut solution, émulsion, suspension), déposé par un dispositif de type cascade ou pulvérisation, ou sous forme de poudre, déposé par un distributeur de poudre, 10 ou sous forme de film. De façon générale, le liant peut être mis en oeuvre sous la forme d'une poudre, laquelle peut être pulvérisée sur la couche ou la structure à lier. Ce liant peut également être mis en oeuvre sous la forme d'un film placé entre les couches à relier. Un traitement thermique adapté fait ensuite fondre puis 15 éventuellement durcir un composé du liant de façon à ce qu'il imprègne les différents points qu'il doit relier. Pour le cas où le liant comprend un polymère thermoplastique, le traitement thermique fait fondre ce polymère de façon à ce qu'il imprègne différents endroits de la structure, le retour à la température ambiante se traduisant par un pontage solide entre les différents points à relier. 20 Pour le cas où le liant comprend un composé (notamment un polymère) thermodurcissable, le traitement thermique fait réticuler et/ou polymériser (le cas échéant après fusion) ce composé de façon à ce qu'il relie par des ponts solides les différents endroits à relier. Dans les deux cas (liant thermoplastique ou thermodurcissable), le traitement thermique sert également à évaporer l'éventuel 25 solvant utilisé pour son application. Le composé chimique peut être une résine polyester du type thermodurcissable ou thermoplastique. Comme liant réticulable (thermodurcissable), on peut utiliser un polymère acrylique. Le renfort textile tissé hybride de l'invention peut être utilisé avec une multiplicité de matrices de polymère de matériau composite. Pour chaque type 30 de matrice de polymère, le renfort textile tissé mixte de l'invention peut être adapté. Par exemple pour l'utilisation avec des matrices alcalines (comme le ciment), le renfort de l'invention peut être recouvert (revêtu) de matériels de protection comme décrits dans le brevet US2005/0009428. 3053702 24 Procédés de mise en forme du composite de l'invention Le composite de l'invention comprenant un textile hybride tissé de l'invention peut être obtenu par tout type de procédé de fabrication de composite qui donne un composite et dans lequel la résine est capable de pénétrer dans le 5 tissage du renfort de l'invention et de l'imprégner. H peut par exemple s'agir de procédés par extrusion, infusion sous vide ou non, moulage par injection basse pression de résine liquide (RTM), "hand lay up", SMC (sheet moulding compound), autoclave et bulk moulding (BMC), de préférence l'infusion sous vide. 10 Le composite final doit généralement présenter la meilleure résistance aux chocs possible, le moins de porosité incontrôlée possible (pas de bulles de gaz involontairement emprisonnées), et le meilleur aspect de surface possible, notamment le chant (face étroite) des pièces finales. Les avantages du renfort composite de l'invention résultent notamment 15 de son faible poids comparable aux fibres naturelles mais possédant de meilleures caractéristiques mécaniques, par exemple la résistance aux chocs, que ces dernières. L'invention trouve des applications, en particulier, dans la fabrication de composites pour l'industrie du transport, l'industrie du sport, l'industrie de 20 l'énergie, du bâtiment, de la construction, l'industrie médicale, entre autres. Dans ces applications la réponse aux contraintes de résistance mécanique doit être obtenue tout en conservant des objets légers. Exemples Les avantages présentés par les tissus selon l'invention, les renforts 25 selon l'invention et les composites selon l'invention, seront mieux appréciés à travers les exemples suivants, illustrant la présente invention sans toutefois la limiter. On a représenté à la Figure 1 quatre exemples de tissus tissés hybrides avec des fils de lin et des fils de verre associées. Dans ces exemples, différentes 30 méthodes de co-tissage ont été utilisées (toile, sergé 2/2) pour obtenir cette association de fibres. On notera que le tissage n'est toutefois pas la seule méthode envisagée pour parvenir à l'association de fibres organiques et de fibres inorganiques selon l'invention, puisque le tricotage et le tressage sont des alternatives possibles. 3 0 53 702 25 Dans l'exemple considéré ici, les fibres organiques sont des fils de lin et les fibres inorganiques sont des fils de verre. L'Homme du métier appréciera cependant que les modes de mise en oeuvre de l'invention ne sont nullement limités à cet exemple. 5 Les fils utilisés sont par exemple : - des fils de lin sans torsion - Nattex 1300 tex de chez DEHONDT - des fils de verre sans torsion - Zerotwist - de chez Vetrotex - 2400 tex (EC22 2400 T99C) (fil de trame) ; et/ou, - des fils de verre sans torsion - Zerotwist - de chez Vetrotex - 2040 tex 10 (EC20 2040 T99C) (fil de chaîne). De préférence, les fils de lin ont un ensimage permettant leur tenue mécanique et leur cohésion lors du tissage dans un métier à tisser. Cet ensimage est également compatible avec la matrice polymère utilisée lors de la préparation du composite final. 15 Pour le réglage des tensions entre les fils et afin de maintenir la tension constante entre les deux types de fils, le co-tissage peut être effectué en préparant les fils de chaîne de différentes manières, à savoir, par exemple : - par ourdissage direct sur les métiers à tisser en usine, les fils de chaîne étant disposés parallèlement entre eux directement sur l'ensouple à partir de 20 bobines disposées dans un cantre ; ou, - par ourdissage d'échantillonnage avec utilisation d'une double ensouple sur le métier à tisser, pour une mise en oeuvre en laboratoire. L'ourdissage peut être également sectionnel, en ce sens que les fils de chaîne en lin et les fils de chaîne en verre sont parallélisés en section sur le 25 tambour de l'ourdissoir. Une opération de dressage permet ensuite de transférer les fils de chaînes de l'ourdissoir à l'ensouple tout en conservant une tension constante. Le Tableau 1 ci-dessous rassemble différents échantillons numérotés de B1 à B10. Ce tableau présente les propriétés des différents tissus, à savoir, 30 dans l'exemple considéré ici : la référence de chaque échantillon (dans laquelle la lettre F désigne le lin, la lettre G désigne le verre et le numéro désigne le grammage), le grammage (en g/m2), le type de chaîne, le type de trame et le type d'armure. 3053 702 26 Les échantillons B1 et B4 sont des tissus en toile et en sergé 2/2 composés uniquement de lin de 1300 tex. Les échantillons B7 et B8 sont des tissus en toile et en sergé 2/2 composés uniquement de fils de verre de 2400 tex. 5 Les échantillons B9 et B10 sont des tissus non-tissés respectivement de lin et de verre avec deux types de grammage, à savoir 350 g/m2 et 600 g/m2, respectivement. Les échantillons B2, B3, B5 et B6 sont de tissus tissés hybrides de lin et de verre. 10 L'échantillon B2 est un tissu hybride en toile avec un grammage de 850 g/m2 et composé de fils de lin (1300 tex) en chaîne et de fils de verre (2400 tex) en trame. L'échantillon B3 est un tissu hybride en sergé 2/2 avec un grammage de 850 g/m2 et composé de fils de lin (1300 tex) en chaîne et de fils de verre (2400 15 tex) en trame. L'échantillon B5 est un tissu hybride en toile avec un grammage de 575 g/m2 et composé de 2 fils de lin (1300 tex) et de 1 fil de verre (2040 tex) en chaîne, d'une part, et de fils de lin (1300 tex ) en trame, d'autre part. L'échantillon B6 est un tissu hybride en toile avec un grammage de 550 20 g/m2 et composé de 1 fil de lin (1300 tex) et de 1 fil de fibre de verre (2040 tex) en chaîne, d'une part, et des fils de lin (1300 tex) en trame, d'autre part. Tableau 1 : Propriétés des tissus tissés et non tissés Les différents tissus (B1 - B10) décrits dans le Tableau 1 sont utilisés comme renforts pour la fabrication par la technique d'infusion sous vide de dix Chaîne Echantilion N° Ref. Grammage (gim2) Trame Armure B1 P1 FiF 500 SC' Lin 1300 tex - 1.5 fils[cm Lin - 1300 tex - 2.4 fils/cm Toile B2 P1 F/G 850 Lm 1300 tex - 1.5 fils/cm Verre - 2400 tex - 2.7 fils/cm B3 T2 F/G 850 850 Lin 1300 tex - 1.5 fils/cm Verre - 2400 tex - 2.7 fils/cm Sergé 2[2 B4 T2 F/F 450 450 Lin 1300 tex - 1.5 fils/cm Lin 1300 tex - 2.4 fils/cm B5 P1 FG/F 575 575 Mix 2 fils de Lin / 1 fils de verre - 1.5 fils/cm Lin 1300 tex - 2.4 fils/cm Lin - 1300 tex / Verre 2040 tex B6 P1 FC.i/F 55C ",./i>. 1 f Is de I n 1 fi s de verre - I ir. 30_ 2 4 f Toile 1 fil5lcm Li ',.,.;=.11-e 2040 tex B7 P1 G/G 1000 1000 Verre 2040 tex - 1.5 fils/cm Verre - 2400 tex - 2.7 fils/cm B8 T2 G;(..; 1100 1100 Vel e 204U :ex - 1.5 Verre - 240C :e 2 ( fils/cm Serge 2 B9 V3 F 350 350 Non-tissé B10 V3 G 600 600 Non-tissé 3053702 27 composites R1 à R10. Dans l'exemple illustré, la résine est un polyester orthophtalique (NORSODYNE 115284 pouvant être obtenu auprès de POLYNT Composites). Cette résine, qui est classée dans les ortho-résines, est un matériau coulé à froid (à une température 20 °C environ). Le matériau catalyseur 5 utilisé est par exemple le Peroxyde organic PMEC (qui peut être obtenu auprès de SF Composites) et l'accélérateur utilisé peut être de l'octoate de Cobalt avec 6 % d'oxygène actif (que l'on peut se procurer auprès de FOURNIER Composites). On obtient alors des structures textiles composites consolidées. On a 10 représenté dans le Tableau 2 les composites résultants (R1 à R10) avec leurs caractéristiques telles que la quantité de lin (en pourcentage en poids wt. %), la quantité de verre (en pourcentage en poids wt. %), le nombre de couches de tissu, l'épaisseur du renfort (en mm), le pourcentage en volume de renfort et la densité du composite obtenu. ont milita» 1Itate» Poids tai) Poids Verre ans» de de (se%) :r+r r#*1r> couds» R1 PI Fi 23 R4 E 4Y 77 2,22 2 77 1.5 P1 P1 - 19 1,83 73 23 1,7 R7 1- R3 RJ 100 0 1 R10 1,5 100 2.6 2 15 7 7 .9 1,727 1,743 1 Tableau 2 : Caractéristiques des différentes composites 3053 702 28 On va maintenant décrire la manière de déterminer les propriétés des textiles considérés. Des différents tests mécaniques ont tout d'abord été réalisés pour évaluer la performance des composites renforcés avec les tissus tissés hybrides 5 de l'invention en comparaison avec des tissus traditionnels (comprenant 100% de lin ou 100% de verre) et avec les tissus non-tissés. Toujours à des fins de comparaison, on a mesuré la résistance à la traction et la résistance à la flexion de composites avec des renforts non-tissés : un composite avec un renfort à base de fils de lin uniquement (échantillon 9) et 10 un composite avec un renfort à base de fils de verre uniquement (échantillon 10) et des de renforts tissés unitaires (échantillons R1, R4, R7 et R8) et hybrides c'est-à-dire avec des fils de verre et de lin associés (échantillons R2, R3, R5 et R6). Des essais permettant d'évaluer le module d'élasticité en traction des 15 composites ont été réalisés selon les spécifications de la norme NF EN ISO 5274 juillet 97- Type 3. Les conditions d'essais associées pour le test de traction sont ainsi les suivantes : - Conditions d'essai de la traction selon la norme NF EN ISO 527- 20 4 juillet 1997- Type 3 ; - Conditions d'essai : 21,6°C, 51,3% RH ; - Conditionnement : Sec ; - Précharge : 1 MPa ; - Vitesse d'essai : 2 mm/min ; et, 25 - LO - course standard : 50 mm. Des essais permettant d'évaluer le module d'élasticité en flexion des composites ont été réalisés selon les spécifications de la norme NF EN ISO 14125. Les normes et conditions d'essais associées pour le test de flexion sont 30 les suivantes : - Conditions d'essai de la flexion 3 points selon la norme NF EN ISO 14125 : - Conditions d'essai : 21,5°C, 50.5% RH 3053702 29 - Conditionnement : Sec - Précharge : 1 ON - Vitesse d'essai : 5 mm/min - Distance entre appuis : 81 mm 5 - Rayon des rouleaux d'appui : 5 mm - Rayon du poinçon de flexion : 5 mm - Ecart entre les palpeurs : 96 mm Le Tableau 3A rassemble les mesures de la résistance à la traction des composites avec renfort tissés et non tissés ainsi que les composites avec 10 renfort mixte ou unitaire. La mesure de la résistance à la traction des composites a été faite dans le sens de la chaîne et dans le sens de la trame. Le Tableau 3B rassemble les mesures de la résistance de flexion des composites avec renfort tissés et non tissés ainsi que les composites avec 3053702 30 renfort mixte ou unitaire. La mesure de la résistance à la flexion des composites a été faite dans le sens de la chaîne et dans le sens de la trame. D Sers clu 5,,e ris rne Tableau 3 : Module d'élasticité en traction (A) et en flexion (B) des composites du Tableau 2 5 On note que les composites avec renfort tissé (échantillons R1-R8) présentent une résistance en traction qui est supérieure à celle des composites avec renfort non-tissés (échantillons R9 et R10). Les composites avec renfort F9 P 0 Ça 0; 24 R3 R5 R6 R7 hyb rides Tissus hybrides Tissus 2036Verre/80% 100% ^ Sens trame ^ Sens cha;ne Ri I.; R2 R3 R5 R6 R7 Tissus hybrides Tissus 209éVerre/80% oc% Verre Li fcr-t - (A) 27 CC 2 OC C LE LOC C 3053 702 31 tissé à 100% de verre (échantillons R7 et R8) ou avec de grands pourcentages de verre (échantillons R2 et R3) présentent une résistance en traction et un module d'élasticité en flexion relativement similaires. Afin d'illustrer les avantages des composites avec les renforts selon 5 l'invention, la résistance aux chocs des différentes composites a été mesurée. Des essais ont ainsi été réalisés pour chaque tissu comprenant un renfort selon l'invention (R2, R3, R5 et R6) ainsi que pour des composites témoins correspondant à des composites comprenant des renforts non tissés (R9 et R10) et des renforts tissés réalisés avec 100 % de lin (R1 et R4) et 100% de verre (R7 10 et R8). Le Tableau 4 ci-dessous récapitule les résultats obtenus. Tissus hybrides Tissus bn Verre 0%Verre/8096Li 100% Verre Non `.sè Tableau 4 : Résistance aux chocs des composites du tableau 2. Comme on peut observer dans le Tableau 4 dans lequel sont données la force d'impact maximale et la profondeur d'impact pour chaque composite, les composites comprenant un renfort selon l'invention présentent une très bonne 15 résistance aux chocs. On notera que les composites R5 et R6 présentent une excellente résistance aux chocs avec de teneurs en verre de 20 % qui sont comparables à la résistance aux chocs des échantillons constitués à 100% de fils de verre. 200 0 ^ tondeur cirimp8i D Force d'impact maximale 300 2500 600 R2 R3 R5 R6 R7 R8 RE R1 500 0 400 - 1500 ru E re 1000 E o u_ 3053 702 32 Les composites comprenant les renforts selon l'invention présentent à la fois d'excellentes propriétés mécaniques, comme une élasticité en flexion ou en traction satisfaisante, et une excellente résistance aux chocs. L'homme du métier appréciera également que les structures textiles 5 illustrées sur la Figure 1, les structures textiles B2, B3, B5 et B6 du Tableau 1 et les composites R2, R3, R5 et R6 du Tableau 2 constituent quatre exemples de matériaux textiles selon l'invention et quatre exemple de matériaux composites selon l'invention, respectivement. Dans toute la description qui précède et dans les revendications, les 10 expressions « comprenant un » et « comportant un » doivent être comprises comme étant synonymes respectivement des expressions « comprenant au moins un » et « comportant au moins un » sauf si le contraire est spécifié. Dans toute la description, les plages de valeurs sont comprises comme incluant les bornes, à défaut d'indication contraire. 15 L'invention a été décrite et illustrée dans la présente description détaillée et dans les Figures. La présente invention ne se limite pas, toutefois, aux formes de réalisation présentées. D'autres variantes et modes de réalisation peuvent être déduits et mis en oeuvre par la personne du métier à la lecture de la présente description et des dessins annexés. 20 Dans les revendications, le terme "comporter" n'exclut pas d'autres éléments ou d'autres étapes. Les différentes caractéristiques présentées et/ou revendiquées peuvent être avantageusement combinées. Leur présence dans la description ou dans des revendications dépendantes différentes, n'excluent pas cette possibilité. Les signes de référence aux dessins ne sauraient être 25 compris comme limitant la portée de l'invention. REVENDICATIONS1. Textile tissé hybride caractérisé en ce qu'il comprend des fibres inorganiques et des fibres organiques et en ce qu'il a été obtenu par une ou plusieurs des méthodes du groupe comprenant le tissage, le tricotage et le tressage. 2. Textile tissé hybride selon la revendication 1 caractérisé en ce que la composition en poids est de 5 à 95 % des fibres organiques, de 5 à 95 % des fibres inorganiques et de 0 à 20 % d'au moins un additif, de préférence de 70 à 90 % des fibres organiques et de 10 à 30 % des fibres inorganiques et de 0 à 20 % d'au moins un additif. 3. Textile hybride tissé selon la revendication 2 caractérisé en ce que l'additif est choisi parmi le groupe comprenant un ensimage, des polymères fonctionnalisés, des colorants, des absorbants d'UV, des adoucissants, et des retardateurs de flamme. 4. Textile tissé hybride selon l'une quelconque des revendications 15 précédentes caractérisé en ce que la méthode d'obtention est le tissage et en ce qu'il comprend - une teneur en poids des fibres organiques comprise entre 50 à 90 %, notamment entre 60 à 90 %, préférentiellement entre 70 et 90 %, et encore plus préférentiellement entre 80 et 90 % ; 20 - une teneur en poids des fibres inorganiques comprise entre 10 et 50 %, préférentiellement entre 10 et 40 %, plus préférentiellement entre 10 et 30 %, et encore plus préférentiellement entre 10 et 20 % ; - une teneur en poids de 0 à 10% d'au moins un ensimage ; - des fils de chaîne dont entre 1 et 10, de préférence entre 2 et 8, et 25 encore plus préférentiellement entre 2 et 5 fils par centimètre comprennent des fibres organiques, et dont entre 1 et 10, de préférence entre 2 et 8, et encore plus préférentiellement entre 2 et 5 fils par centimètre comprennent des fibres inorganiques ; et 3053702 34 - des fils de trame qui comprennent un ou plusieurs fils par centimètre comprenant des fibres organiques 5. Textile tissé hybride selon l'une quelconque des revendications précédentes caractérisé en ce que : - les fibres inorganiques comprennent un ou plusieurs des matériaux du groupe comprenant le basalte, le carbone, la céramique, la silice, le verre, le quartz et les métaux comme l'aluminium, l'argent, cuivre et l'or ; et en ce que - les fibres organiques comprennent un ou plusieurs des matériaux suivants: le lin, le chanvre, le coton, le jute, l'ortie, le sisal, le coco, le raphia, l'abaca, l'angora, le cachemire, le mohair, la laine de mouton, de chameau, d'alpaga ou de vigogne, la soie, les fils d'araignée, le Lanital, la viscose, l'alginate, l'Ardil, le Casenka, le Coslan, le Cupro, la Fibrolane, le Mérinova, le. Polynosique (Meryl ou Zantrel), le Silcool, le triacétate de cellulose (Rhonel), le Vicara et la viscose. 6. Textile tissé hybride selon la revendication 5 caractérisé en ce que les fibres organiques sont des fibres de lin et les fibres inorganiques sont des fibres de verre. 7. Textile tissé hybride selon l'une quelconque des revendications précédentes, caractérisé en ce que les fibres ont une masse linéique comprise entre 10 et 10000 tex et un diamètre de fibre compris entre 5 et 24 [AM. 8. Textile tissé hybride selon l'une quelconque des revendications précédentes, caractérisé en ce qu'il présente : - une épaisseur inférieure à 30 mm, de préférence comprise entre 0,2 mm et 5 mm, de préférence entre 1 mm et 4 mm, et encore plus préférentiellement comprise entre 1,5 et 3 mm ; et/ou - une masse surfacique comprise entre 30 et 3000 g/m2, de préférence comprise entre 100 et 2000 g/m2, plus préférentiellement comprise entre 100 et 1200 g/m2, et encore plus préférentiellement comprise entre 100 et 1000 g/m2. 3053702 9. Renfort textile pour le renforcement d'une matrice de polymère d'un matériau composite, caractérisé en ce qu'il comporte au moins un textile tissé hybride selon l'une quelconque des revendications 1 à 8 qui est perméable à la matrice de polymère. 10. Renfort textile selon la revendication 9, caractérisé en ce qu'il comporte entre 2 et 15 couches de textile tissé hybride selon l'une quelconque des revendications 1 à 8 qui est perméable à la matrice de polymère. 11. Composite caractérisé en ce qu'il comporte une matrice de polymère de matériau composite et au moins un renfort textile selon la revendication 9 ou 10. 10 12. Composite selon la revendication 11, caractérisé en ce que la matrice de polymère composite est un polymère choisi parmi le groupe comprenant les polyesters, les résines vinylesters, les polyuréthannes (PU), les poly(bismaléimides), le poly acide lactique (PLA), les polyhydroxy alcanoates (PHA), le polyéthylène téréphtalate (PET), les polyamides (PA), le polypropylène 15 (PP), le polybutylène téréphtalate (PBT), les polyéthylènes (PE), le polycarbonate (PC) et le polychlorure de vinyle (PVC). 13. Composite selon l'une quelconque des revendications 11 et 12, caractérisé en ce que la méthode fabrication est choisie parmi le groupe comprenant l'extrusion, l'infusion sous vide ou non, le moulage par injection à 20 basse pression de résine liquide (RTM), le "hand lay up", le SMC ("sheet moulding compound"), l'autoclave et le BMC ("bulk moulding"), et est de préférence l'infusion sous vide. 25